또한 , 도 56 내지 도 59 는 , 실시 예 5 와 유사 한 방식 으로 실시 예 8 에서 합성 된 본 발명 의 카바졸 유도체 인 PCBANB ( 약칭 ) 를 정공 수송 층 에 사용 하 여 형성 한 발광 소자 6 의 소자 특성 의 측정 결과 를 도시 한다 . 발광 소자 6 의 본 발명 의 정공수 송 재료 는 발광 소자 1 의 NPB 에 비해 휘도 가 더 높 은 것 으로 밝혀졌 다 . 비교 용 발광 소자 인 발광 소자 1 은 , 실시 예 5 와 유사 한 방식 으로 정공 수송 층 ( 151 ) 에 4 , 4 '- 비스 [ N -( 1 - 나프 틸 ) - N - 페닐 아미노 ] 비페닐 ( 약칭 : NPB ) 을 사용 하 여 형성 하 였음을 유의 한다 .